(57)【要約】  本発明は、インビボ条件下で分析物の濃度を測定するための電極系であって、固定化された酵素分子を有する電極５と、前記電極系を取り囲む体液から前記酵素分子への前記分析物の拡散を調節する拡散障壁とを備える、電極系に関する。
2021514241.tif 000002
【特許請求の範囲】
【請求項１】
インビボ条件下で分析物の濃度を測定するための電極系であって、固定化された酵素分子を有する電極と、前記電極系の外側から前記酵素分子への前記分析物の拡散を制御する拡散障壁とを備え、
前記拡散障壁が、少なくとも１つの親水性ブロックと少なくとも１つの疎水性ブロックとを有するブロックコポリマーを含み、前記ブロックコポリマーが、乾燥状態での前記ブロックコポリマーの全量（ｍｏｌ）に基づき、７５〜９５ｍｏｌ％の少なくとも１つの親水性ブロックと５〜２５ｍｏｌ％の少なくとも１つの疎水性ブロックとを含み、前記少なくとも１つの疎水性ブロックのガラス転移温度が約−８０℃〜約０℃の範囲にあることを特徴とする、電極系。
【請求項２】
前記ブロックコポリマーが、ジブロックコポリマーまたはトリブロックコポリマーである、請求項１に記載の電極系。
【請求項３】
（ｉ）前記ブロックコポリマーの親水性ブロックが、１５０〜９００もしくは２００〜８００、特に１７５〜４５０もしくは３００〜６００の単量体単位の鎖長を有し、および／または
（ｉｉ）前記ブロックコポリマーの疎水性ブロックが、２０〜３００もしくは５０〜２５０、特に５０〜１００もしくは５０〜１５０の単量体単位の鎖長を有する、請求項１または２に記載の電極系。
【請求項４】
前記親水性ブロックの前記鎖長と前記疎水性ブロックの前記鎖長の相対的な比が、２：１〜２０：１の範囲、または３：１〜１０：１の範囲、好ましくは４：１〜８：１の範囲にある、請求項１〜３のいずれか一項に記載の電極系。
【請求項５】
疎水性ブロックが、疎水性（メタ）アクリルエステルまたはその組み合わせから選択される、好ましくは、
アクリル酸エチル（ＥＡ）、
アクリル酸ｎ−プロピルまたはアクリル酸ｉ−プロピル、
アクリル酸ｎ／ｓｅｃ−ブチルまたはアクリル酸ｉ−ブチル（ｎ−ＢｕＡ／ｓｅｃ−ＢｕＡまたはｉ−ＢｕＡ）、
アクリル酸３−ペンチル、
アクリル酸ｎ−ペンチル、
アクリル酸ｎ−ヘキシル、
メタクリル酸ｎ−ヘキシル、
アクリル酸２−エチルヘキシル、
メタクリル酸２−エチルヘキシル、
アクリル酸ｎ−ヘプチル、
メタクリル酸ｎ−ヘプチル、
アクリル酸ｎ−オクチル、
メタクリル酸ｎ−オクチル、
アクリル酸ｎ−ノニル、
メタクリル酸ｎ−ノニル、
メタクリル酸ｎ／イソ−デシル、
メタクリル酸ｎ−ドデシル、
アクリル酸ｎ−ドデシル
およびこれらの組み合わせ
から選択される単量体単位から構成される、請求項１〜４のいずれか一項に記載の電極系。
【請求項６】
前記疎水性ブロックが、単一の疎水性単量体単位のホモポリマーからなる、請求項１〜５のいずれか一項に記載の電極系。
【請求項７】
前記疎水性ブロックが、約１９０００ｇ／ｍｏｌまたはそれを下回る、好ましくは約５０００ｇ／ｍｏｌ〜約１６０００ｇ／ｍｏｌの範囲の重量平均分子量（Ｍw）を有する、請求項１〜８のいずれか一項に記載の電極系。
【請求項８】
親水性ブロックが、極性基、例えば、ＯＨおよび／またはＯＣＨ3基を有する親水性（メタ）アクリルエステル、親水性（メタ）アクリルアミド、（メタ）アクリル酸またはこれらの組み合わせから選択される、好ましくは、
アクリル酸２−ヒドロキシエチル、
メタクリル酸２−ヒドロキシエチル（ＨＥＭＡ）、
アクリル酸２−メトキシエチル、
メタクリル酸２−メトキシエチル、
アクリル酸２−ヒドロキシプロピルまたはアクリル酸３−ヒドロキシプロピル、
メタクリル酸２−ヒドロキシプロピルまたはメタクリル酸３−ヒドロキシプロピル（２−ＨＰＭＡまたは３−ＨＰＭＡ）、
アクリル酸２−メトキシプロピルまたはアクリル酸３−メトキシプロピル、
メタクリル酸２−メトキシプロピルまたはメタクリル酸３−メトキシプロピル、
アクリル酸１−グリセロールまたはアクリル酸２−グリセロール、
メタクリル酸１−グリセロールまたはメタクリル酸２−グリセロール、
アクリルアミド、
メタクリルアミド、
Ｎ−アルキルアクリルアミドまたはＮ，Ｎ−ジアルキルアクリルアミドおよび
Ｎ−アルキルメタクリルアミドまたはＮ，Ｎ−ジアルキルメタクリルアミド、ここで、アルキルは、メチルなどの炭素原子１つを含み、
アクリル酸（アクリレート）、
メタクリル酸（メタクリレート）、
メタクリル酸２−（２−メトキシエトキシ）エチル、
アクリル酸２−（２−メトキシエトキシ）エチル、
アクリル酸２−（２−ヒドロキシエトキシ）エチル、
メタクリル酸２−（２−ヒドロキシエトキシ）エチル、
およびこれらの組み合わせ
から選択される親水性単量体単位から構成される、請求項１〜７のいずれか一項に記載の電極系。
【請求項９】
前記親水性ブロックが、約２４０００ｇ／ｍｏｌまたはそれを上回る、好ましくは約２４０００ｇ／ｍｏｌ〜約９００００ｇ／ｍｏｌの範囲の重量平均分子量（Ｍw）を有する、請求項１〜８のいずれか一項に記載の電極系。
【請求項１０】
前記親水性ブロックが、約１００℃またはそれを上回る、好ましくは１０５℃〜１４０℃または１１０℃〜１２０℃のガラス転移温度を有する、請求項１〜９のいずれか一項に記載の電極系。
【請求項１１】
親水性ブロック：疎水性ブロックのモル比が、＞７５ｍｏｌ％（親水性）：＜２５ｍｏｌ％（疎水性）〜９５ｍｏｌ％（親水性）：５ｍｏｌ％（疎水性）の範囲、好ましくは、８０ｍｏｌ％（親水性）：２０ｍｏｌ％（疎水性）〜９０ｍｏｌ％（親水性）：１０ｍｏｌ％（疎水性）の範囲、より好ましくは、８４ｍｏｌ％（親水性）：１６ｍｏｌ％（疎水性）〜８６ｍｏｌ％（親水性）：１４ｍｏｌ％（疎水性）の範囲にある、請求項１〜１０のいずれか一項に記載の電極系。
【請求項１２】
前記ブロックコポリマーが、２０〜２００ｋＤａの範囲、好ましくは２５〜９５ｋＤａの範囲の数平均分子量（Ｍn）を有する、請求項１〜１１のいずれか一項に記載の電極系。
【請求項１３】
請求項１〜１２のいずれか一項に記載の電極系を備える、体内に挿入可能または移植可能であるセンサー。
【請求項１４】
グルコースの測定用の請求項１３に記載のセンサー。
【請求項１５】
少なくとも１つの親水性ブロックと少なくとも１つの疎水性ブロックとを有するブロックコポリマーの使用であって、前記ブロックコポリマーが、乾燥状態での前記ブロックコポリマーの全量（ｍｏｌ）に基づき、７５〜９５ｍｏｌ％の少なくとも１つの親水性ブロックと５〜２５ｍｏｌ％の少なくとも１つの疎水性ブロックとを含み、前記少なくとも１つの疎水性ブロックのガラス転移温度が約−８０℃〜約０℃の範囲にある、酵素電極用拡散障壁としての使用。
【発明の詳細な説明】
【技術分野】
【０００１】
本発明は、インビボ条件下で分析物の濃度を測定するための電極系であって、固定化された酵素分子を有する電極と、前記電極系を取り囲む体液（ｂｏｄｙ  ｆｌｕｉｄ）から前記酵素分子への前記分析物の拡散を調節する拡散障壁とを備える、電極系に関する。
【背景技術】
【０００２】
移植可能なまたは挿入可能な電極系を有するセンサーは、例えば、患者の体内のラクテートまたはグルコースなどの生理学的に重要な分析物の測定を容易にする。この種の系の作用電極は、分析物分子の触媒的転換によって電荷担体を放出する酵素分子がその中に結合されている導電性酵素層を有する。この過程において、その振幅が分析物濃度に相関する測定信号として電流が生成される。
【０００３】
このような電極系は、例えば国際公開第２００７／１４７４７５号パンフレット、国際公開第２０１０／０２８７０８号パンフレットおよび国際公開第２０１２／１３０８４１号パンフレットから公知であり、これらの内容は、参照により本明細書に組み込まれる。
【０００４】
電極系の作用電極には、電極系を取り囲む体液または組織から酵素層中に固定化されている酵素分子への、測定されるべき分析物の拡散を調節する拡散障壁が設けられている。
【０００５】
国際公開第２００７／１４７４７５号パンフレットは、双性イオン構造を有するポリマーから作製された拡散障壁を開示する。このようなポリマーの例は、ポリ（２−メタクリロイルオキシエチル−ホスホリルコリン−コ−ｎ−ブチルメタクリレート）である。双性イオンポリマーは、別のポリマー、例えばポリウレタンと混合され得る。
【０００６】
国際公開第２０１０／０２８７０８号パンフレットによれば、電極系の拡散障壁は、少なくとも２つの異なる統計的アクリレートポリマーの混合物から形成されている。これらのポリマーは、コポリマー、例えば、メタクリル酸メチルとメタクリル酸ヒドロキシエチルのコポリマーまたはメタクリル酸ブチルとメタクリル酸ヒドロキシエチルのコポリマーであり得る。
【０００７】
しかしながら、ポリマーまたはコポリマー混合物の使用は、混合物の調製およびセンサーへのその適用が面倒で、問題を生じる可能性があるという欠点を有する。通常、混合されるべきポリマーは個別に溶解され、その後、得られた溶液は所望の比率で混合される。しかしながら、これは、成分の１つの沈殿をもたらし得、その結果、例えば噴霧過程において動作上の問題をもたらし得る。混合物がイオン的性質を有するポリマーを含むとき、すなわち、混合されるべきポリマーの１つが陰イオン性または陽イオン性の基を有するモノマーを含むときに、困難が増大する。しかしながら、このような帯電した基の存在は、溶解度に対して強い効果を有しており、帯電したポリマーと帯電していないポリマーの両方に対して適した溶媒を見出すことが困難である。
【０００８】
国際公開第２０１２／１３０８４１号パンフレットは、ブロックコポリマー、例えば、少なくとも１つの親水性ブロックと少なくとも１つの疎水性ブロックとを有する単一のブロックコポリマーを含む電極系の拡散障壁を開示する。疎水性ブロックは、４０〜８０℃の範囲のガラス転移温度を有する。親水性ブロックと疎水性ブロックは、ポリマー分子内で互いに共有結合されている。
【０００９】
国際公開第２００６／０５８７７９号パンフレットは、少なくとも１つのポリマー材料と酵素を運搬する粒子とを含み、粒子がポリマー材料中に分散されている一体化された拡散および酵素層を有する、酵素ベースのセンサーを開示する。ポリマーは、親水性および疎水性ポリマー鎖配列を含み得、例えば、ポリマーは、高い水取り込みまたは低い水取り込みポリエーテル−ポリウレタンコポリマーであり得る。少なくとも１つの親水性ブロックと少なくとも１つの疎水性ブロックとを有するブロックコポリマーの、拡散層としての使用は開示されていない。
【００１０】
欧州特許出願公開第２，１６３，１９０号明細書は、インビボでの分析物濃度の測定のための電極系であって、電気伝導体を有する対電極と、固定化された酵素分子を含む酵素層がその上に局在化されている電気伝導体を有する作用電極とを備える、電極系を記載する。拡散障壁は、周囲の体液から酵素分子への分析物の拡散を調節する。拡散障壁は、４，４’−メチレン−ビス−（シクロヘキシルイソシアネート）とポリエチレングリコールおよびポリプロピレングリコールであり得るジオール混合物との重縮合によって取得可能な親水化されたポリウレタンを含み得る。親水性ポリウレタン層は、スペーサー、例えばメタクリル酸ブチルと２−メタクリロイルオキシエチル−ホスホリルコリンのコポリマーで被覆され得る。少なくとも１つの親水性ブロックと少なくとも１つの疎水性ブロックとを有するブロックコポリマーの、拡散層としての使用は開示されていない。
【００１１】
米国特許出願公開第２００８／００３４９７２号明細書は、密接に関連する親水性および疎水性ポリマーから構成される膜を備える移植可能なグルコースセンサーを記載する。親水性ポリマーと疎水性ポリマーの密接な関連は、相互貫入型ポリマーネットワークまたはポリマー混和物の形態である。親水性ポリマーと疎水性ポリマーは、互いに直接連結されていない。
【発明の概要】
【発明が解決しようとする課題】
【００１２】
改善された物理化学的特徴を与え、容易に製造することができる、酵素的インビボセンサーの電極系上の拡散障壁を提供することが本発明の課題である。
【課題を解決するための手段】
【００１３】
この課題は、少なくとも１つの親水性ブロックと少なくとも１つの疎水性ブロックとを有するブロックコポリマーを含む拡散障壁であって、前記ブロックコポリマーが、乾燥状態での前記ブロックコポリマーの全量（ｍｏｌ）を基準として、７５〜９５ｍｏｌ％の少なくとも１つの親水性ブロックと５〜２５ｍｏｌ％の少なくとも１つの疎水性ブロックとを含む、拡散障壁を提供することによって達成される。ブロックコポリマー中の親水性ブロックと疎水性ブロックのｍｏｌ％は、核磁気共鳴（ＮＭＲ）によって決定することができる。一実施形態において、ＮＭＲ測定（1Ｈ  ＮＭＲ測定）は、溶媒として、疎水性ブロックに対しては重水素化されたクロロホルムを、ブロックコポリマーに対しては重水素化されたピリジンまたは重水素化されたジメチルホルムアミド／重水素化されたメタノール（８０／２０）（ｖ／ｖ）を用い、および２０〜３０ｍｇ／ｍｌの試料濃度を用いて、Ｂｒｕｋｅｒ  ＤＲＸ  ３００を使用して行われる。
【００１４】
親水性ブロックと疎水性ブロックは、互いに共有結合されている。好ましくは、親水性ブロックと疎水性ブロックは、（メタ）アクリレート単量体単位から構成されている。特定の実施形態において、親水性ブロックはメタクリル酸２−ヒドロキシエチル（ＨＥＭＡ）単量体単位を含み、疎水性ブロックはアクリル酸ｎ−ブチル（ｎ−ＢｕＡ）単量体単位を含む。
【００１５】
ブロックコポリマーをベースとする拡散障壁は、以下のように、優れた物理化学的特徴を提供する：
（ｉ）測定されるべき分析物に対する拡散障壁の透過性、
（ｉｉ）電極の短期挙動（湿潤性）および長期挙動（センサードリフト）に適した、拡散障壁の透過性特性、
（ｉｉｉ）広範囲にわたる複数の電極を有するインビボセンサーの製造を可能にする、拡散障壁の機械的柔軟性；
（ｉｖ）拡散層中へのイオン性基の効率的な取り込み、すなわちポリマー内の陽イオン性または陰イオン性電荷の密度は、効率的に調整することが可能であり、これは、帯電した分析物の反発もしくは誘因および／または細胞接着の、例えば、周囲の体液または組織由来の単球の調節に適している。
【００１６】
特に、本発明は、優れた機械的安定性および柔軟性ならびに電極の短期挙動（湿潤性）および長期挙動（センサードリフト）に関して好ましい透過性特性を有する拡散障壁を提供する。分析物に対する拡散障壁の高い透過性は、特に小さなセンサーの製造を可能にする。さらに、体温より大幅に低いガラス転移温度（Ｔｇ）を有する、すなわち、約０℃またはそれを下回るＴｇ、例えば、体温より少なくとも約８０℃低いＴｇを有する疎水性ブロックを使用すると、ブロックコポリマーはゴム状であり、室温および体温において柔らかく、柔軟である。
【００１７】
本発明の主題は、インビボ条件下で分析物の濃度を測定するための電極系であって、固定化された酵素分子を有する電極と、前記電極系の外側から前記酵素分子への前記分析物の拡散を調節する拡散障壁とを備え、前記拡散障壁が少なくとも１つの親水性ブロックと少なくとも１つの疎水性ブロックとを有するブロックコポリマーを含み、前記ブロックコポリマーが、乾燥状態での前記ブロックコポリマーの全量（ｍｏｌ）を基準として、７５〜９５ｍｏｌ％の少なくとも１つの親水性ブロックと５〜２５ｍｏｌ％の少なくとも１つの疎水性ブロックとを含み、前記少なくとも１つの疎水性ブロックのガラス転移温度が約−８０℃〜約０℃の範囲にあることを特徴とする電極系である。
【００１８】
本発明の文脈において、「乾燥状態」は、ブロックコポリマーが２重量％未満の水、一実施形態では、１重量％未満の水、一実施形態では、０．５重量％未満の水を含むことを意味し、ここで、重量百分率は、ブロックコポリマーと含まれている水との総重量を基準とする。
【００１９】
本発明のさらなる主題は、インビボ条件下で分析物の濃度を測定するための電極系であって、固定化された酵素分子を有する電極と、前記電極系の外側から前記酵素分子への前記分析物の拡散を調節する拡散障壁とを備え、前記拡散障壁が少なくとも１つの親水性ブロックと少なくとも１つの疎水性ブロックとを有するブロックコポリマーを含み、前記ブロックコポリマーが、乾燥状態での前記ブロックコポリマーの全量（ｍｏｌ）を基準として、７５〜９５ｍｏｌ％の少なくともポリ（メタクリル酸２−ヒドロキシエチル）（ポリＨＥＭＡ）ブロックと５〜２５ｍｏｌ％の少なくともポリ−ｎ−ブチルアクリレート（ポリ（ｎ−ＢｕＡ））ブロックとを含むことを特徴とする、電極系である。
【００２０】
好ましくは、拡散障壁は、単一の、すなわち、少なくとも１つの親水性ブロックと少なくとも１つの疎水性ブロックとを有するただ１つのブロックコポリマーを含む、すなわち、さらなるポリマーまたはコポリマーが存在しない。より好ましくは、拡散障壁は、少なくとも１つの親水性ブロックと少なくとも１つの疎水性ブロックとを有する単一のブロックコポリマーからなる。
【００２１】
さらなる好ましい実施形態において、拡散障壁のブロックコポリマーは、ジブロックコポリマーまたはトリブロックコポリマーである。本発明のブロックコポリマーがジブロックコポリマーである場合には、１つの親水性ブロックと１つの疎水性ブロックから構成される。本発明のブロックコポリマーがトリブロックコポリマーである場合には、２つの親水性ブロックと１つの疎水性ブロックまたは１つの親水性ブロックと２つの疎水性ブロックから構成される。
【００２２】
一実施形態において、本発明という意味でのブロックコポリマー中で、構成要素である高分子では、隣接するブロックは構造上異なる、すなわち、隣接するブロックは、異なる種の単量体に由来するまたは同じ種であるが、異なる組成または配列分布の構造上の単位を有する単量体に由来する構造上の単位を含む。
【００２３】
さらなる実施形態において、ブロックコポリマーは、線形配置のブロックがその中に存在する分子を含むポリマーであり、ブロックとは、単量体単位が、隣接部分に存在しない少なくとも１つの構造上または形態上の特徴を有するポリマー分子の部分として定義される。
【００２４】
本発明の電極系は、身体、例えば、ヒトの身体などの哺乳動物の身体内に挿入または移植するのに適している。電極系は、体液および／または身体の組織中、例えば、細胞外間隙（間質）中、血液もしくはリンパ管中または細胞透過間隙中の所望の分析物を測定するために適合される。
【００２５】
挿入されたまたは移植された電極系は、短期適用、例えば３〜１４日、または長期適用、例えば６〜１２ヶ月に適している。挿入または移植期間の間に、所望の分析物は、連続的または非連続的測定によって決定され得る。
【００２６】
本発明の電極系は、好ましくは、酵素的非流体（ＥＮＦ）センサーの一部であり、ここで分析物の酵素的転換が決定される。好ましくは、センサーは、電気的信号の生成をもたらす分析物の転換のための固定化された酵素分子を有する作用電極を備える。酵素は、電極を覆う層中に存在し得る。さらに、酸化還元媒介物質および／または電解触媒ならびに導電性粒子および細孔形成剤が存在し得る。この種の電極系は、例えば国際公開第２００７／１４７４７５号パンフレットおよび国際公開第２０１０／０２８７０８号パンフレットに記載されており、これらの内容は、参照により本明細書に組み込まれる。
【００２７】
作用電極の領域は、センサーの感応領域である。この感応領域には、外側、例えば、電極系を取り囲む体液および／または組織から酵素分子への分析物の拡散を調節する拡散障壁が設けられている。拡散障壁は、例えば、酵素層を被覆する被覆層、すなわち、無酵素層であり得る。しかしながら、拡散障壁としての役割を果たすために、拡散調節粒子が酵素層中に取り込まれていることも同様に実行可能である。例えば、酵素層の細孔は、分析物分子の拡散を調節するポリマーで満たすことができる。拡散障壁の厚さは、通常、約５〜６０μｍまたは約１０〜５０μｍ、例えば、約１０〜１５μｍ、または約１０〜２０μｍ、特に約１０〜２５μｍまたは約１０〜１５μｍ（乾燥状態で）である。
【００２８】
本発明の電極系の拡散障壁は、少なくとも１つの親水性ブロックと少なくとも１つの疎水性ブロックとを有するブロックコポリマー、好ましくは単一のブロックコポリマーを含み、前記ブロックコポリマーは、乾燥状態での前記ブロックコポリマーの全量を基準として、７５〜９５ｍｏｌ％の少なくとも１つの親水性ブロックと５〜２５ｍｏｌ％の少なくとも１つの疎水性ブロックとを含む。本発明によれば、少なくとも１つの疎水性ブロックのガラス転移温度は、約−８０℃〜約０℃の範囲にある。
【００２９】
ブロックの数に対応して、１つのブロックコポリマーに対して、数個のガラス転移温度が特定され得ることに注目すべきである。本発明のブロックコポリマーにおいて、疎水性ブロックのガラス転移温度と親水性ブロックのガラス転移温度は、以下に記載されているように個別に決定され得る。
【００３０】
ブロックコポリマーは、ブロックの交互配列を含み得る、すなわち、親水性ブロックが疎水性ブロックに連結される。親水性ブロックと疎水性ブロックは、ポリマー分子内で互いに共有結合されている。ブロックコポリマーは、好ましくは、ジブロックコポリマーまたはトリブロックコポリマーである。
【００３１】
ブロックコポリマーの数平均分子量（Ｍｎ）（重量による）は、通常、２０〜２００ｋＤａの範囲、特に、２５〜９５ｋＤａの範囲、より具体的には、３０〜７０ｋＤａの範囲である。数平均分子量は、好ましくは、ポリメタクリル酸メチル（ＰＭＭＡ）を標準物質として使用するサイズ排除クロマトグラフィー（ＳＥＣ）を用いて決定される。
【００３２】
疎水性ポリマーの数平均分子量（Ｍｎ）は、好ましくは、テトラヒドロフラン（ＴＨＦ）を溶媒として使用するＳＥＣを用いて決定される。ブロックコポリマーの数平均分子量（Ｍｎ）は、ジメチルホルムアミド＋３ｇ／ＬのＬｉＣｌを溶媒として使用して決定される。一実施形態において、ブロックコポリマーの数平均分子量は、ＮＭＲ測定と組み合わせた、ＴＨＦ中での疎水性ブロックのＳＥＣを用いて決定される。
【００３３】
ブロックコポリマー中の親水性部分対疎水性部分のモル比は、通常、約７５ｍｏｌ％（親水性）：２５ｍｏｌ％（疎水性）〜約９５ｍｏｌ％（親水性）：５ｍｏｌ％（疎水性）の範囲、＞７５ｍｏｌ％（親水性）：＜２５ｍｏｌ％（疎水性）〜約９５％（親水性）：５ｍｏｌ％（疎水性）の範囲、約８０ｍｏｌ％（親水性）：２０ｍｏｌ％（疎水性）〜約９０ｍｏｌ％（親水性）：１０ｍｏｌ％（疎水性）の範囲、または約８５ｍｏｌ％（親水性）：１５ｍｏｌ％（疎水性）の範囲である。
【００３４】
換言すれば、一実施形態におけるブロックコポリマーは、ブロックコポリマーの全量（ｍｏｌ）を基準として、７５〜９５ｍｏｌ％の範囲の少なくとも１つの親水性ブロックと、５〜２５ｍｏｌ％の範囲の少なくとも１つの疎水性ブロックとを含む。一実施形態において、ブロックコポリマーは、ブロックコポリマーの全量（ｍｏｌ）を基準として、＞７５〜９５ｍｏｌ％の範囲の少なくとも１つの親水性ブロックと、５〜＜２５ｍｏｌ％の範囲の少なくとも１つの疎水性ブロックとを含む。一実施形態において、ブロックコポリマーは、ブロックコポリマーの全量（ｍｏｌ）を基準として、８０〜９０ｍｏｌ％の範囲の少なくとも１つの親水性ブロックと、１０〜２０ｍｏｌ％の範囲の少なくとも１つの疎水性ブロックとを含む。一実施形態において、ブロックコポリマーは、ブロックコポリマーの全量（ｍｏｌ）を基準として、８４〜８６ｍｏｌ％の範囲の少なくとも１つの親水性ブロックと、１４〜１６ｍｏｌ％の範囲の少なくとも１つの疎水性ブロックとを含む。
【００３５】
一実施形態における、ブロックコポリマー中の親水性ブロックと疎水性ブロックのｍｏｌ％は、合計で１００ｍｏｌ％である。
【００３６】
本発明のブロックコポリマーの親水性ブロックは、親水性ブロックの全量（ｍｏｌ）を基準として、好ましくは、少なくとも９０ｍｏｌ％、少なくとも９５ｍｏｌ％の親水性単量体単位からなる。特に好ましくは、ブロックコポリマーの親水性ブロックは、親水性単量体単位からなる。ブロックコポリマーの親水性ブロックは、通常、１５０〜９００、例えば、１５０〜５００、または２００〜８００、特に１７５〜４５０、または３００〜６００の単量体分子の長さ（鎖長）を有する。
【００３７】
親水性ブロックは、好ましくは、親水性ブロックの絡み合い点間分子量（Ｍe）を上回る重量平均分子量（Ｍｗ）を有する。絡み合い点間分子量は、ポリマー鎖が自身に対してループを形成し始める分子量である（Ｒ．Ｐ．Ｗｏｏｌ，Ｍａｃｒｏｍｏｌｅｃｕｌｅｓ  ２６（１９９３）、１５６４−１５６９）。この分子量において、理想的なポリマー鎖の立体構造的動力学を記述するＲｏｕｓｅモデルは、もはや合致しない（Ｒｏｕｓｅ，Ｊ．Ｃｈｅｍ．Ｐｈｙｓ．２１（１９５３）、１２７２ｆｆ．）。例えば、親水性ブロックの絡み合い点間分子量（Ｍe）は、１０〜８０ｋＤａの範囲、好ましくは２０〜３０ｋＤａの範囲であり得る。さらに、親水性ブロックは、好ましくは、２４０００ｇ／ｍｏｌまたはそれを上回る、好ましくは約２４０００ｇ／ｍｏｌ〜約９００００ｇ／ｍｏｌの範囲の重量平均分子量（Ｍｗ）を有する。重量平均分子量（Ｍｗ）は、数平均分子量（Ｍｎ）に対して上述されているように、サイズ排除クロマトグラフィー（ＳＥＣ）を用いて決定することができる。
【００３８】
本発明のコポリマーの疎水性ブロックは、疎水性ブロックの全量を基準として、好ましくは、少なくとも９０ｍｏｌ％、より具体的には少なくとも９５ｍｏｌ％の疎水性単量体単位からなる。特に好ましくは、ブロックコポリマーの疎水性ブロックは、疎水性単量体単位からなる。ブロックコポリマーの疎水性ブロックは、通常、２０〜３００、例えば、２０〜２００、または５０〜２５０、特に５０〜１００、または８０〜１５０の単量体単位の長さ（鎖長）を有する。
【００３９】
疎水性ブロックは、好ましくは、疎水性ブロックの絡み合い点間分子量（Ｍe）を下回る重量平均分子量（Ｍｗ）を有する。疎水性ブロックの絡み合い点間分子量（Ｍe）に対しては、親水性ブロックの絡み合い点間分子量（Ｍe）に対して上記された定義が当てはまる。例えば、疎水性ブロックの絡み合い点間分子量（Ｍe）は、１０〜１００ｋＤａの範囲、好ましくは１０〜２０ｋＤａの範囲である。さらに、疎水性ブロックは、好ましくは、１９０００ｇ／ｍｏｌまたはそれを下回る、好ましくは約５０００ｇ／ｍｏｌ〜約１６０００ｇ／ｍｏｌの範囲の重量平均分子量（Ｍｗ）を有する。重量平均分子量（Ｍｗ）は、数平均分子量（Ｍｎ）に対して上述されているように、サイズ排除クロマトグラフィー（ＳＥＣ）を用いて決定することができる。
【００４０】
ブロックコポリマーの親水性ブロックの鎖長とブロックコポリマーの疎水性の鎖長の比は、好ましくは、２：１〜２０：１の範囲、または３：１〜１０：１の範囲、好ましくは４：１〜８：１の範囲である。
【００４１】
親水性ブロックおよび／または疎水性ブロックは、好ましくは、（メタ）アクリルをベースとする単量体単位からなる。より好ましくは、親水性ブロックと疎水性ブロックの両方が、（メタ）アクリルをベースとする単量体単位からなる。
【００４２】
本発明における（メタ）アクリルをベースとする単量体単位という用語は、アクリルをベースとする単量体単位の他に、メタクリルをベースとする単量体単位を含む。
【００４３】
疎水性ブロックの疎水性単量体単位は、好ましくは、疎水性アクリル単位および／もしくはメタクリル単位またはこれらの組み合わせから選択される。好ましくは、疎水性単量体単位は、疎水性（メタ）アクリルエステル、例えば、親水性基なしに、１〜１２個のＣ原子を有するアルコール部分を有するエステル、例えば、Ｃ1−Ｃ12アクリル酸アルキル、好ましくはＣ4−Ｃ12アクリル酸アルキルまたはＣ6−Ｃ12メタクリル酸アルキルから選択される。
【００４４】
一実施形態において、疎水性ブロックの疎水性単量体単位は、疎水性アクリル単位および／またはメタクリル単位から選択される。
【００４５】
疎水性ブロックのための単量体単位の具体例は、以下から選択される。
アクリル酸エチル（ＥＡ）
アクリル酸ｎ−プロピルまたはアクリル酸ｉ−プロピル、
アクリル酸ｎ／ｓｅｃ−ブチルまたはアクリル酸ｉ−ブチル（ｎ−ＢｕＡ／ｓｅｃ−ＢｕＡまたはｉ−ＢｕＡ）、
アクリル酸３−ペンチル、
アクリル酸ｎ−ペンチル、
アクリル酸ｎ−ヘキシル、
メタクリル酸ｎ−ヘキシル、
アクリル酸２−エチルヘキシル、
メタクリル酸２−エチルヘキシル、
アクリル酸ｎ−ヘプチル、
メタクリル酸ｎ−ヘプチル、
アクリル酸ｎ−オクチル、
メタクリル酸ｎ−オクチル、
アクリル酸ｎ−ノニル、
メタクリル酸ｎ−ノニル、
メタクリル酸ｎ／イソ−デシル、
メタクリル酸ｎ−ドデシル、
アクリル酸ｎ−ドデシル
およびこれらの組み合わせ。
【００４６】
好ましい疎水性単量体は、アクリル酸ｎ−ブチル（ｎ−ＢｕＡ）である。より好ましくは、疎水性ブロックは、単一の疎水性単量体単位のホモポリマー、例えば、アクリル酸ｎ−ブチル（ｎ−ＢｕＡ）のホモポリマーからなる。
【００４７】
その乾燥状態での本発明の疎水性ブロックのガラス転移温度は、約−８０℃〜約０℃の範囲である。好ましくは、疎水性ブロックのガラス転移温度は、約−８０℃〜約−２０℃の範囲、約−７０℃〜約−３０℃の範囲、または好ましくは約−６０℃〜約−４０℃の範囲である。疎水性ブロックのガラス転移温度は、第二の加熱工程がガラス転移温度を決定するために使用される２つの加熱工程を含む、窒素流下において、大気圧で、１０℃／分の温度変化で示差走査熱量測定（ＤＳＣ）を用いて測定され得る。ＤＳＣ測定は、Ｍｅｔｔｌｅｒ−Ｔｏｌｅｄｏから得られるＤＳＣ１装置を用いて行われ得る。適切なＤＳＣ条件は、表１に記載されている。
【００４８】
【表１】
2021514241.tif 000003
【００４９】
疎水性ブロックの疎水性は、接触角計測器、例えば、Ｋｙｏｗａ  Ｉｎｔｅｒｆａｃｅ  Ｓｃｉｅｎｃｅ  Ｌｔｄ．，モデルＣＡ−Ａを用いて決定することができる。ポリマーに被覆されたガラスシートが接触角計測器中に配置される。３〜５個の水滴をポリマー表面上に順次配置し、各液滴に対して１〜３分以内に接触角を測定する。疎水性ブロックは、好ましくは、上記方法にしたがって測定された７０°〜１１５°の範囲の接触角を有する（Ｏｋｏｕｃｈｉ  ｅｔ  ａｌ．，Ｍａｃｒｏｍｏｌｅｃｕｌｅｓ  ３９（２００６），１１５６−１１５９）。
【００５０】
親水性ブロックの親水性単量体単位は、好ましくは、親水性（メタ）アクリルエステル、すなわち、エステルのアルコール部分内に極性、例えばＯＨおよび／またはＯＣＨ3を有するエステル、アミド（−ＮＨ2）またはＮ−アルキルもしくはＮ，Ｎ−ジアルキルアミド基を有する親水性（メタ）アクリルアミド（アルキル基は、１〜２個のＣ原子を含み、必要に応じて、ＯＨおよび／またはＯＣＨ3などの親水性基を含む。）およびアクリル酸（アクリレート）またはメタクリル酸（メタクリレート）などの、帯電した基、例えば、陰イオン性または陽イオン性基を有する適切な（メタ）アクリル単位から選択される。さらに、単量体単位の組み合わせが使用され得る。
【００５１】
親水性ブロックのための好ましい単量体単位の具体例は、以下から選択される。
アクリル酸２−ヒドロキシエチル、
メタクリル酸２−ヒドロキシエチル（ＨＥＭＡ）、
アクリル酸２−メトキシエチル、
メタクリル酸２−メトキシエチル、
アクリル酸２−ヒドロキシプロピルまたはアクリル酸３−ヒドロキシプロピル、
メタクリル酸２−ヒドロキシプロピルまたはメタクリル酸３−ヒドロキシプロピル（２−ＨＰＭＡまたは３−ＨＰＭＡ）、
アクリル酸２−メトキシプロピルまたはアクリル酸３−メトキシプロピル、
メタクリル酸２−メトキシプロピルまたはメタクリル酸３−メトキシプロピル、
アクリル酸１−グリセロールまたはアクリル酸２−グリセロール、
メタクリル酸１−グリセロールまたはメタクリル酸２−グリセロール、
アクリルアミド、
メタクリルアミド、
Ｎ−アルキルアクリルアミドまたはＮ，Ｎ−ジアルキルアクリルアミドおよび
Ｎ−アルキルメタクリルアミドまたはＮ，Ｎ−ジアルキルメタクリルアミド、ここでアルキルは、メチルなどの炭素原子１つを含み、
アクリル酸（アクリレート）、
メタクリル酸（メタクリレート）、
メタクリル酸２−（２−メトキシエトキシ）エチル、
アクリル酸２−（２−メトキシエトキシ）エチル、
アクリル酸２−（２−ヒドロキシエトキシ）エチル、
メタクリル酸２−（２−ヒドロキシエトキシ）エチル、
およびこれらの組み合わせ。
【００５２】
好ましい親水性単量体は、メタクリル酸２−ヒドロキシエチル（ＨＥＭＡ）および／またはメタクリル酸２−ヒドロキシプロピルもしくはメタクリル酸３−ヒドロキシプロピル（２−ＨＰＭＡまたは３−ＨＰＭＡ）である。親水性ブロックは、１種またはそれを超える異なる親水性単量体単位からなり得る。例えば、親水性ブロックは、ＨＥＭＡおよび２−ＨＰＭＡなどの少なくとも２種の異なる単量体単位のランダムコポリマーであり得る。最も好ましくは、親水性ブロックは、単一の親水性単量体単位のホモポリマー、例えば、ＨＥＭＡまたは２−ＨＰＭＡのホモポリマーからなる。
【００５３】
本発明のブロックコポリマーの親水性ブロックのガラス転移温度（Ｔｇ）は、好ましくは、約１００℃またはそれを上回る、例えば、約１００℃〜約２５０℃の範囲または約１５０℃〜約２００℃の範囲である。好ましくは、親水性ブロックのガラス転移温度（Ｔｇ）は、約１０５℃〜約１４０℃の範囲または約１１０℃〜約１２０℃の範囲である。親水性ブロックのガラス転移温度（Ｔｇ）は、第二の加熱工程がガラス転移温度（Ｔｇ）を決定するために使用される２つの加熱工程を含む、窒素流下において、大気圧で、１０℃／分の温度変化でＤＳＣを用いて測定され得る。ＤＳＣ測定は、上述されているとおりに行われ得る。
【００５４】
単量体中にイオン性の基を導入するために、アクリル酸（アクリレート）および／またはメタクリル酸（メタクリレート）などの帯電した単量体単位が親水性ブロック中に取り込まれ得る。このため、本発明の特定の実施形態において、親水性ブロックは、少なくとも１つの非イオン性親水性単量体単位（例えば、上述されているとおりの）から、および少なくとも１つのイオン性親水性単量体単位から作製され得、イオン性単量体単位は、親水性ブロックの全量を基準として、好ましくは１〜２０ｍｏｌ％のモル量で存在する。親水性ブロックがアクリル酸またはメタクリル酸などのイオン性単量体単位を含む場合には、（メタ）アクリルアミドの群から選択される親水性単量体、特にＮ，Ｎ−ジアルキルアクリルアミドまたはＮ，Ｎ−ジアルキルメタクリルアミドとの共重合が好ましい。
【００５５】
本発明のコポリマーの親水性ブロックと疎水性ブロックのガラス転移温度（Ｔｇ）間の差は、好ましくは、少なくとも約１００℃、例えば、約１２０℃〜約２５０℃である。
【００５６】
本発明において使用されるブロックコポリマーは、公知の方法（Ｂｏｅｋｅｒ  ｅｔ  ａｌ．，Ｍａｃｒｏｍｏｌｅｃｕｌｅｓ  ３４（２００１），７４７７−７４８８）にしたがって、例えば、原子移動ラジカル重合（ＡＴＲＰ）によって製造され得る。
【００５７】
ブロックコポリマーは、通常の技術によって、例えば、予め組み立てられた電極系に塗布され、その上で乾燥される適切な溶媒または溶媒混合物、例えば、エーテルなどの有機溶媒中にブロックコポリマーの溶液を提供することによって、電極系に適用され得る。
【００５８】
ブロックコポリマーに加えて、拡散障壁は、ブロックコポリマー中に分配および／または溶解され得るさらなる成分、特に非ポリマー性成分も含み得る。これらのさらなる化合物には、可塑剤、特に、トリメリット酸トリ−（２−エチルヘキシル）および／またはグリセロールなどの生体適合性可塑剤が含まれる。
本発明の拡散障壁は、グルコースに対して、高い有効拡散係数Ｄeffを有し、これは、３７℃の温度および７．４のｐＨで、好ましくは＞１０-10ｃｍ２／秒、より好ましくは＞５・１０-10ｃｍ２／秒、さらにより好ましくは＞１０-9ｃｍ２／秒、例えば、最大１０-7または１０-8ｃｍ２／秒である。有効拡散係数は、好ましくは、以下の式：
Ｄeff＝ＳＥm／Ｆ・Ｌm・５．１８２・１０-8
にしたがって、実施例４に記載されているとおりに決定され、ｃｍ2／秒で表され、ＳＥmは作用電極の感度であり、Ｆは作用電極スポットの総面積であり、Ｌmは拡散障壁の層の厚さである。ＳＥmおよびＬmは、実施例に記載されているとおりに決定され得る。
【００５９】
さらに、本発明の拡散障壁は低いセンサードリフトを有する。好ましい実施形態において、本発明のセンサーは、−１．５％／ｄ〜１．５％／ｄの範囲、または−１．０％／ｄ〜１．０％／ｄの範囲、より好ましくは−０．５％／ｄ〜０．５％／ｄの範囲にインビトロセンサードリフトを有する。
【００６０】
さらに、疎水性ブロックの低いガラス転移温度のために、本発明の拡散障壁は、良好な接着特性のみならず、優れた機械的安定性および柔軟性を示す。
【００６１】
分析物に対する拡散係数は、適切な分子量を有するブロックコポリマーならびに／または適切な長さおよび／もしくは疎水性を有する疎水性ブロックを選択することによって、所望の値に調整され得る。これは、改善されたセンサードリフトと共同して、小さなセンサーの製造および／または低い酵素搭載量を有する作用電極を備えるセンサーの使用を可能にする。
【００６２】
本発明の電極系は、インビボ条件下で、すなわち、体内に挿入されまたは移植されたときに、分析物の濃度を測定するのに適している。分析物は、組織または体液中に存在する任意の分子またはイオン、例えば、酸素、二酸化炭素、塩（陽イオンおよび／または陰イオン）、脂肪もしくは脂肪成分、炭化水素もしくは炭化水素成分、タンパク質もしくはタンパク質成分または他の種類の生体分子であり得る。特に好ましいのは、体液、例えば、血液および組織間で効率的に移動することができる分析物、例えば、酸素、二酸化炭素、ナトリウム陽イオン、塩化物陰イオン、グルコース、尿素、グリセロール、ラクテートおよびピルベートの決定である。
【００６３】
電極系は、電極上に固定化された酵素を含む。酵素は、所望の分析物の決定に適している。好ましくは、酵素は、分析物を触媒的に転換させることが可能であり、これにより、作用電極の電気伝導体によって検出可能な電気信号を生成することができる。分析物を測定するための酵素は、好ましくは、酸化酵素、例えばグルコース酸化酵素もしくは乳酸酸化酵素、または脱水素酵素、例えばグルコース脱水素酵素もしくは乳酸脱水素酵素である。酵素に加えて、酵素層は、作用電極の導電性成分への電子の移動を好む電解触媒または酸化還元媒介物質、例えば、黒鉛粒子も含み得る。適切な電解触媒は、二酸化マンガンなどの金属酸化物またはコバルトフタロシアニンなどの有機金属化合物である。好ましい実施形態において、酸化還元媒介物質は、過酸化水素を分解することができ、これにより、作用電極の周囲での酸素の枯渇を打ち消すことができる。異なる実施形態において、酸化還元媒介物質は、酵素に共有結合され得、これにより、作用電極への直接的な電子移動をもたらし得る。直接的な電子移動のための適切な酸化還元媒介物質は、ピロロキノリンキノン（ＰＱＱ）、フラビンアデニンジヌクレオチド（ＦＡＤ）またはその他の公知の補欠分子族などの補欠分子族である。電極上に固定化される酵素は、例えば国際公開第２００７／１４７４７５号パンフレットに記載されており、その内容は、参照により本明細書に組み込まれる。
【００６４】
電極系の好ましい実施形態は、電気伝導体を有する対電極と、固定化された酵素分子を含有する酵素層および拡散障壁がその上に配置されている電気伝導体を有する作用電極とを備える。酵素層は、好ましくは、ある距離、例えば、互いに少なくとも０．３ｍｍまたは少なくとも０．５ｍｍで、作用電極の伝導体上に配置されている複数の場の形態で設計される。作用電極の個々の場は、一連の個々の作用電極を形成し得る。これらの場の間では、作用電極の伝導体は、絶縁層によって被覆され得る。電気的絶縁層の開口部の上に酵素層の場を配置することによって、シグナル対ノイズ比を改善することができる。
【００６５】
好ましい実施形態によると、酵素層および拡散層は、スペーサー膜によってさらに被覆される。このような配置は、国際公開第２０１０／０２８７０８号パンフレット、国際公開第２０１２／１３０８４１号パンフレットおよび国際公開第２０１３／１４４２５５号パンフレットに開示されており、これらの内容は、参照により本明細書に組み込まれる。
【００６６】
本発明の電極系は、作用電極に対して参照電位を供給することができる参照電極、例えばＡｇ／ＡｇＣｌ参照電極をさらに備え得る。さらに、本発明の電極系は、さらなる対電極および／または作用電極を有することができる。
【００６７】
電極系は、例えば、定電位装置および電極系の測定信号の増幅のための増幅器に接続されていることによって、センサーの一部であり得る。センサーは、好ましくは、酵素的非流体（ＥＮＦ）センサー、より好ましくは、電気化学的ＥＮＦセンサーである。電極系の電極は、定電位装置を担持する基板または定電位装置を担持する配線板に取り付けられた基板上に配置され得る。したがって、本発明のさらなる主題は、体内に挿入可能または移植可能であり、上記のとおりの拡散膜を有する電極系を備えたセンサーである。極めて好ましい実施形態において、センサーは、インビボ条件下での分析物の測定用である。特に好ましくは、センサーは、グルコースの測定用である。
【００６８】
本発明のさらなる主題は、酵素電極用拡散障壁としての、少なくとも１つの親水性ブロックと少なくとも１つの疎水性ブロックとを有するブロックコポリマーの使用に関する。ブロックコポリマーは、好ましくは、上述のとおりであり、例えば、単一のブロックコポリマーである。拡散障壁および酵素電極も、好ましくは、上述のとおりである。
【００６９】
添付の図面を参照しながら、例示的な実施形態に基づいて、本発明のさらなる詳細および利点を説明する。
【図面の簡単な説明】
【００７０】
【図１】図１は、本発明による電極系の例示的な実施形態を示す。
【図２】図２は、図１の詳細図を示す。
【図３】図３は、図１の別の詳細図を示す。
【図４】図４は、図２の切断線ＣＣに沿った断面を示す。
【図５】図５ａは、拡散膜として異なるブロックコポリマー（Ａ、ＢおよびＣ）を備えた３つのグルコースセンサー（１０ｍＭグルコースでの）の有効拡散係数を（標準偏差とともに）示す。図５ｂは、拡散膜として異なるブロックコポリマー（Ａ、ＢおよびＣ）を備えた３つのグルコースセンサーのセンサードリフトを示す。
【図６】図６は、ブロックコポリマーＢ（ポリ（ｎＢｕＡ−ｂ−ＨＥＭＡ））および比較用ブロックコポリマーであるポリ（ＢＵＭＡ−ｒ−ＭＭＡ−ｂ−ＨＥＭＡ）を備えたグルコースセンサーの曲げ試験の結果を示す。
【図７】図７ａは、拡散膜としてブロックコポリマーＥを備えたグルコースセンサー（１０ｍＭグルコースでの）の拡散係数を（標準偏差とともに）示す。図７ｂは、拡散膜としてブロックコポリマーＥを備えたグルコースセンサーのセンサードリフトを示す。
【図８】図８は、時間に依存するブロックコポリマーＢおよびＥの伝導性を示す。［発明の詳細な説明］
【００７１】
図１は、ヒトまたは動物の身体組織中に、例えば、皮膚または皮下脂肪組織中に挿入するための電極系の例示的実施形態を示す。詳細図Ａの拡大が図２に示されており、詳細図Ｂの拡大が図３に示されている。図４は、図２の切断線、ＣＣに沿った対応する断面図を示す。
【００７２】
示されている電極系は、作用電極１、対電極２および参照電極３を有する。電極１ａ、２ａ、３ａの電気伝導体は、好ましくは白金または金で作製された金属製伝導体路の形態で、基板４上に配置されている。示されている例示的な実施形態において、基板４は、例えばポリエステル製の柔軟なプラスチックプレートである。基板４は、０．５ｍｍ厚未満、例えば、１００〜３００マイクロメートル（μｍ）であり、したがって、その挿入後に、周囲の身体組織の動きに適合することができるように容易に屈曲する。基板４は、患者の身体組織中に挿入するための狭い柄と、体外に配置される電子系に接続するための幅広い頭部とを有する。基板４の柄は、少なくとも長さ１ｃｍ、特に２ｃｍ〜５ｃｍである。
【００７３】
示されている例示的な実施形態において、測定機構の一部分、すなわち基板の頭部は、使用の間、患者の身体から突出する。または、測定機構全体を移植し、体外に配置された受信機に測定データを無線方式で送信することも同様に実行可能である。作用電極１は、分析物の触媒的転換のための固定化された酵素分子を含有する酵素層５を担持する。酵素層５は、例えば、炭素粒子の硬化ペースト、ポリマー性結合剤、酸化還元媒介物質または電解触媒および酵素分子の形態で付与され得る。この種の酵素層５の作製の詳細は、例えば、国際公開第２００７／１４７４７５号パンフレットに開示されており、この文脈において参照される。
【００７４】
示されている例示的な実施形態において、酵素層５は、作用電極１の伝導体１ａ上に連続して与えられておらず、むしろ、互いに距離を置いて配置された個別の場の形態で与えられている。示されている例示的な実施形態における酵素層５の個別の場は、一列に配置されている。
【００７５】
作用電極１の伝導体１ａは、図２で特によく見られるように、酵素層の場の間に狭い部位を有する。対電極２の伝導体２ａは、作用電極１の伝導体１ａの経路をたどる輪郭を有する。この手段は、有利に短い電流路および低い電流密度を有する作用電極１および対電極２の互いに嵌入したまたは互いにかみ合った配置をもたらす。
【００７６】
その有効表面を増加させるために、対電極２には、対電極２の伝導体２ａ上の個別の場の形態で置かれた多孔質導電性層６を設けることができる。作用電極１の酵素層５と同様に、この層６は、炭素粒子の硬化ペーストおよびポリマー性結合剤の形態で付与することができる。層６の場は、好ましくは、酵素層５の場と同じ大きさを有するが、これは必須ではない。しかしながら、対電極の表面を増加させるための措置は省略することもでき、対電極２は、いかなる種類の被覆も有さないまたは記載されたブロックコポリマーおよび必要に応じて存在するスペーサーから作られた被覆を有する直線の導体路であるように設計することもできる。
【００７７】
参照電極３は、作用電極１の伝導体１ａと対電極２の伝導体２ａの間に配置される。図３に示されている参照電極は、導電性銀／塩化銀ペーストの場３ｂがその上に配置されている伝導体３ａからなる。
【００７８】
図４は、図２の切断線、ＣＣに沿った模式的断面図を示す。切断線ＣＣは、作用電極１の酵素層の場５の１つを通り、対電極２の導電性層６の場の間に伸びる。さもなければ導体路１ａ、２ａの金属によって触媒され得る妨害性反応を抑制するために、導電性層６の場の間における対電極２の伝導体２ａと同様、酵素層５の場の間において、作用電極１の伝導体１ａは、電気的絶縁層７で被覆することができる。したがって、酵素層５の場は、絶縁層７の開口部中に位置する。同様に、対電極２の導電性層６の場を、絶縁層７の開口部の上に配置してもよい。
【００７９】
酵素層５は、測定されるべき分析物に拡散抵抗を与え、したがって、拡散障壁として作用する被覆層８によって被覆されている。拡散障壁８は、上述のように親水性ブロックと疎水性ブロックを交互に有する単一のコポリマーからなる。
【００８０】
被覆層８の好ましい厚さは、例えば、５〜６０μｍ、特に約１０〜１２５μｍまたは約１０〜１５μｍである。その拡散抵抗の故に、被覆層８は、単位時間あたりに酵素層５に到達する分析物分子をより少なくする。したがって、被覆層８は、分析物分子が転換される速度を低下させ、したがって、作用電極の周囲での分析物濃度の枯渇を打ち消す。
【００８１】
被覆層８は、作用電極１の伝導体１ａの全領域にわたって本質的に連続して広がる。被覆層８上には、酵素層５と周囲の身体組織の細胞との間に最小限の距離を確立するスペーサー９として、生体適合性膜が配置され得る。これは、酵素層場５の周囲における流体交換が一過性に乱れた場合に、対応する酵素層場５に分析物分子がそこから到達することができる分析物分子用貯留槽を有利に作出することを意味する。電極系の周囲における体液の交換が一過性に制限されまたは妨げられた場合、スペーサー９中に貯蔵された分析物分子は、作用電極１の酵素層５に拡散し続け、そこで転換される。したがって、スペーサー９は、著しくさらに長時間の後でなければ、分析物濃度の顕著な減少およびこれに対応する測定結果の歪曲を引き起こさない。示されている例示的な実施形態において、スペーサー９を形成する膜は対電極２および参照電極３も被覆する。
【００８２】
スペーサー膜９は、例えば、透析膜とすることができる。この文脈において、透析膜は、最大サイズより大きな分子に対して不透過性である膜であると理解される。透析膜は、別個の製造過程において予め組み立てることが可能であり、その後、電極系の組み立ての間に適用され得る。透析膜が透過性である分子の最大サイズは、分析物分子が通過することができるが、より大きな分子は保持されるように選択される。
【００８３】
または、透析膜に代えて、例えばポリウレタンまたはアクリレートを基本とする、分析物および水に対して高度に透過性であるポリマー製の被覆を、スペーサー膜９として電極系の上に付与することができる。
【００８４】
好ましくは、スペーサー膜は、（メタ）アクリレートのコポリマーから構成される。好ましくは、スペーサー膜は、少なくとも２または３の（メタ）アクリレートからのコポリマーである。より好ましくは、スペーサー膜は、例えば国際公開第２０１２／１３０８４１号パンフレットおよび国際公開第２０１３／１４４２５５号パンフレットに記載されているように、スペーサー膜の全量を基準として、５０ｍｏｌ％より多い、少なくとも６０ｍｏｌ％または少なくとも７０ｍｏｌ％の親水性単量体単位、例えば、ＨＥＭＡおよび／または２−ＨＰＭＡならびに最大４０ｍｏｌ％または最大３０ｍｏｌ％の親水性単位、例えば、ＢＵＭＡ（メタクリル酸ブチル）および／またはＭＭＡ（メタクリル酸メチル）を含む。当業者にとって、スペーサー膜は拡散障壁とは異なることが明らかである。スペーサー膜は、ランダムまたはブロックコポリマーであり得る。特に好ましいスペーサー膜は、疎水性部分としてＭＭＡまたはＢＵＭＡならびに親水性部分として２−ＨＥＭＡおよび／または２−ＨＰＭＡを含む。スペーサー膜は分析物に対して高度に透過性である、すなわち、スペーサー膜は、作用電極の面積当たりの感度を著しく、例えば２０％もしくはそれ未満または５％もしくはそれ未満低下させ、約２０μｍ未満、好ましくは約５μｍ未満の層の厚さを有する。特に好ましいスペーサー膜の厚さは、約１μｍ〜約３μｍである。
【００８５】
電極系の酵素層５は、触媒性酸化還元媒介物質として、金属酸化物粒子、好ましくは二酸化マンガン粒子を含有することができる。二酸化マンガンは、例えば、グルコースおよびその他の生物分析物の酵素的酸化によって形成された過酸化水素を触媒的に転換する。過酸化水素の分解の間に、二酸化マンガン粒子は、作用電極１の導電性成分へ、例えば酵素層５中の黒鉛粒子へ電子を移動させる。過酸化水素の触媒的分解は酵素層５中の酸素濃度の任意の減少を打ち消す。有利には、これは、酵素層５中での検出されるべき分析物の転換が局所的な酸素濃度によって制約されないようにすることを可能にする。したがって、触媒的酸化還元媒介物質の使用は、酸素濃度が低いことによる測定結果の歪曲を打ち消す。触媒的酸化還元媒介物質の別の利点は、細胞を損傷する濃度の過酸化水素の生成を妨げることである。
【００８６】
本明細書に記載されている好ましいスペーサー膜ポリマーは、本発明の拡散障壁のための外側被覆として使用され得るが、電極系全体の外側被覆としても、特に、インビボ条件下で分析物の濃度を測定するための電極系であって、固定化された酵素分子を有する電極と前記電極系の外側から前記酵素分子への前記分析物の拡散を調節する拡散障壁とを備える、電極系の外側被覆としても使用され得る。
【００８７】
このため、インビボ条件下で分析物の濃度を測定するための電極系であって、固定化された酵素分子を有する電極と、好ましくは前記電極系の外側から前記酵素分子への前記分析物の拡散を調節する拡散障壁とを備え、スペーサー膜が前記電極系の外側層の少なくとも一部を形成し、前記スペーサー膜がアクリル単量体および／またはメタクリル単量体の親水性コポリマーを含み、ポリマーが５０ｍｏｌ％より多い親水性単量体を含むことを特徴とする電極系を提供することが本発明のさらなる課題である。
【００８８】
特に電極系、分析物および酵素分子の構造に関する本実施形態の特徴は、本明細書に記載されているとおりである。拡散障壁は、好ましくは、本明細書に記載されているとおりのアクリル系および／またはメタクリル系単量体を基礎とするが、異なる組成を有してもよい。
【００８９】
外側スペーサー膜は、好ましくは、酵素分子を含む作用電極部分を少なくとも被覆し、必要に応じて他の部分、例えば対電極も被覆する。
【実施例】
【００９０】
［実施例１］１つの単一のブロックコポリマーからなる拡散層を有する経皮的移植用の分散型電極を備える酵素的非流動性（ＥＮＦ）グルコースセンサーの透過性。
このセンサーは、２５０μｍの厚さを有するポリエステル基板上の予め組み立てられたパラジウム片伝導体構造上に構築された。作用電極（ＷＥ）および対電極（ＣＥ）は、分散して配置された（図１〜２に示されているとおり）。
【００９１】
ＣＥの場には、炭素ペーストを重ねて印刷し、片伝導体の残りは絶縁した。ＷＥの場は、架橋されたグルコース酸化酵素（酵素）、導電性ポリマーペーストおよび電気的触媒、ここでは酸化マンガン（ＩＶ）（Ｔｅｃｈｎｉｐｕｒ）の混合物で重ねて印刷した。片伝導体の残りの路を再度絶縁した。参照電極（ＲＥ）は、Ａｇ／ＡｇＣｌペーストからなる。電極は、約１ｃｍのセンサー柄を被覆する。
【００９２】
ＨＥＭＡブロックおよびｎ−ＢｕＡブロックからなるブロックコポリマー拡散層で、ＷＥ場を被覆した。層の厚さは、２０〜５０μｍである。
【００９３】
それぞれ拡散層として特定のブロックコポリマーで被覆された３つのセンサーバッチを作製した（下表２参照）。全てのブロックコポリマーは、Ｐｏｌｙｍｅｒ  Ｓｏｕｒｃｅ、ＭｏｎｔｒｅａｌおよびＴＵ  Ｄａｒｍｓｔａｄｔから入手し、以下の表２に列記されている。
【００９４】
【表２】
2021514241.tif 000004
【００９５】
各ブロックコポリマーを有機溶媒（１５〜１８％濃度）中に溶解し、センサーをこれで被覆した。オーブン中、５０℃で１時間、大気条件下で乾燥後、異なる濃度のグルコース溶液中で、被覆されたセンサーをインビトロで試験した。各センサーバッチのうち、無作為な試料として４つのセンサーを測定した。インビトロ感度に対する指標として、１０ｍＭおよび０ｍＭグルコース濃度での測定された電流の差によってシグナルを計算し、次いで、１０ｍＭで除した（実施例４参照）。
【００９６】
全てのセンサーは、Ａｇ／ＡｇＣｌに対して３５０ｍＶの分極電圧で作動させ、測定温度は３７℃で一定に保った。この測定系列に対して使用されたセンサーは、国際公開第２０１０／０２８７０８号パンフレットに記載されたスペーサーを含まなかったが、試験されたシグナルレベルの観点で差は全く生じなかった。図５ａおよびｂは、３つの異なる拡散層に対する標準偏差とともに、センサーの拡散係数およびセンサードリフトを示している。
【００９７】
ブロックコポリマーＡは、４５：５５（疎水性：親水性）のモル比を有する比較用ブロックコポリマーを表す。ブロックコポリマーＡは、（図５ａおよび５ｂに示されているように）比較的高いセンサードリフトを伴う高い拡散係数を示す。
【００９８】
本発明のブロックコポリマーＢでは、親水性ＨＥＭＡブロックの量が８５ｍｏｌ％に増加され、疎水性ｎＢｕＡブロックが１５ｍｏｌ％に低下された。ブロックコポリマーＢは、（図５ａおよび５ｂに示されているように）著しく低下したセンサードリフトを伴う若干低下した拡散係数を示す。
【００９９】
ブロックコポリマーＣは、疎水性および親水性部分ならびにモル比に関してブロックコポリマーＢに本質的に対応する。しかしながら、ブロックコポリマーＣは、ブロックコポリマーＢと比べて、低下した全数平均分子量（Ｍｎ）を示す。これにより、（図５ａおよび５ｂに示されているように）拡散係数のさらなる低下および極めて低い、わずかに正のセンサードリフトをもたらす。
【０１００】
このため、本発明によると、幅広い範囲内で、分析物、例えばグルコースに対する所望の拡散係数を調整することができる。これにより、１〜１．５ｎＡ／ｍＭ分析物、例えばグルコースの好ましい感度範囲が取得され得る。
【０１０１】
［実施例２］ＥＮＦグルコースセンサーの拡散層の機械的柔軟性
センサーは、国際公開第２０１０／０２８７０８号パンフレットに記載されているとおりに製造されたが、本発明による拡散層を有する。ガラス転移温度（Ｔｇ）が機械的柔軟性に対する代替パラメータであると仮定した。さらに、疎水性ブロックに割り当てられ得るガラス転移温度が、インビボでの利用における機械的柔軟性を決定すると仮定した。
【０１０２】
実施例１に記載されているとおりの本発明のブロックコポリマーＢの拡散層で、または国際公開２０１２／１３０８４１号パンフレットに実施例４中で記載されているとおりの比較用ブロックコポリマーポリ（ＢＵＭＡ−ｒ−ＭＭＡ−ｂ−ＨＥＭＡ）でセンサーを被覆した。疎水性ＢＵＭＡ−ｒ−ＭＭＡブロック対親水性ＨＥＭＡブロックのモル比は５０％：５０％であり、疎水性ブロックは、ランダム化された配列中に、等しいモル量でＭＭＡおよびＢＵＭＡを含有する。分子量は５０ｋＤａである。ランダム化された疎水性ブロックのガラス転移温度は、ＤＳＣおよび１０℃／分の加熱速度によって決定された、約７３℃である。
【０１０３】
両拡散層は、有機溶媒中でコポリマーの各溶液から作製され、実施例１におけるように乾燥した。拡散層の厚さは、約２０μｍであった。
【０１０４】
１ｍｍの曲げ半径での両センサー種に対する曲げ試験は、手作業で行った。ブロックコポリマーＢ拡散層を有するセンサーは、拡散層中に亀裂を示さなかった。これに対して、同一の試験条件下において、ブロックコポリマー、ポリ（ＢＵＭＡ−ｒ−ＭＭＡ−ｂ−ＨＥＭＡ）を有するセンサーは、拡散層の層間剥離によってニュートン環を示した（図６に示されているとおり）。
【０１０５】
［実施例３］ＥＮＦ  ＥＣセンサーの拡散層の疎水性
比較用ブロックコポリマーＤおよびＨＥＭＡの親水性ブロックとアクリル酸エチル（ＥＡ）の疎水性ブロックとを含む本発明のブロックコポリマーＥを用いて、国際公開第２０１０／０２８７０８号パンフレットに記載されているとおりに、センサーを製造した（表３参照）。全ての試験条件は、実施例１と同一であった。
【０１０６】
【表３】
2021514241.tif 000005
【０１０７】
ブロックコポリマーＤで被覆されたセンサーは、センサー挙動に関して不安定であることが見出された。このため、拡散係数またはセンサードリフトに対する値を測定することができなかった。
【０１０８】
代わりに、親水性ＨＥＭＡ割合が約８０ｍｏｌ％に増加され、疎水性ＥＡ割合が約２０ｍｏｌ％に減少されたブロックコポリマーＥによって、優れたセンサー挙動が観察された。図７ａおよび７ｂから明らかなように、ブロックコポリマーＥは、実施例１から得られたブロックコポリマーＢと比較して、増加した拡散係数のみならず、増加したセンサードリフトも示す。これは、ポリ（ｎ−ＢｕＡ）と比較してより低いポリＥＡの疎水性によるものであり得る。
【０１０９】
測定の開始時に、ブロックコポリマーＢおよびＥの異なる挙動も観察された。ブロックコポリマーＥ（ポリ（ＥＡ−ｂ−ＨＥＭＡ））は、比較的長く持続する（２４時間）始動期間を有するのに対して、ブロックコポリマーＢ（ポリ（ｎＢｕＡ−ｂ−ＨＥＭＡ））は極めて短い始動期間を示すにすぎないことが見出された（図８に示されているとおり）。
【０１１０】
［実施例４］ブロックコポリマーの性質決定
グルコースの連続的測定のための複数場センサー（それぞれ、作用電極および対電極の１０の場）を作製し、インビトロで性質決定した。
【０１１１】
センサーには、アクリル酸ｎ−ブチル（ｎ−ＢｕＡ）の疎水性ブロックとメタクリル酸２−ヒドロキシエチル（ＨＥＭＡ）の親水性ブロックとを含むブロックコポリマーからなる拡散層を設けた。これらのポリマーは、実施例１のブロックコポリマーＢおよびＣに対応する。
分析物に対する拡散障壁の透過性に関する決定的パラメータは、作用電極の面積単位（すなわち、幾何学的面積）当たりの感度である。感度ＳＥは、ｎＡ／ｍＭで表した、ホスフェート緩衝溶液（ｐＨ７．４）中の１０ｍＭおよび０ｍＭグルコース濃度での電流（Ｉ）測定値から、分析されたセンサーのそれぞれに対して計算される：
ＳＥ＝［Ｉ（１０ｍＭ）−Ｉ（０ｍＭ）］／１０
個別の測定値（Ｎ＝８）から、平均感度ＳＥmが求められる。複数場センサー上にある全ての作用電極スポットの微視的に測定された幾何学的総面積Ｆによって、得られた感度値を除する。これにより、感度密度ＳＥm／Ｆが得られる。
【０１１２】
インビトロ機能曲線の直線性Ｙは、作用電極上のポリマー被覆層の拡散調節機能性の指標である。直線性Ｙは、２０ｍＭ、１０ｍＭおよび０ｍＭグルコース濃度での電流測定値から％で、分析されたセンサーのそれぞれに対して計算される：
Ｙ20mM＝５０・［Ｉ（２０ｍＭ）−Ｉ（０ｍＭ）］／［Ｉ（１０ｍＭ）−Ｉ（０ｍＭ）］
個別の測定値から、平均直線性値およびその標準偏差が求められる。
【０１１３】
最後に、ポリマーの各々に対する光学的測定によって、センサーの拡散障壁の層の厚さＬが決定される。同じポリマーを有するｎ＝４センサーの試料に対して、対応する平均値が計算される。これらから、被覆層の有効拡散係数Ｄeff：
Ｄeff＝ＳＥm／Ｆ・Ｌm・５．１８２・１０-8
がｃｍ2／秒で計算され得、ＳＥmおよびＬmはそれぞれ感度および層の厚さに対する平均値であり、Ｆは全ての作用電極スポットの総面積である。
【０１１４】
７日のインビトロ測定にわたるグルコース濃度ステージの反復から、センサードリフトを計算した。
【０１１５】
結果を表４に示す。
【０１１６】
【表４】
2021514241.tif 000006
【図１】
2021514241.tif 000007
【図２】
2021514241.tif 000008
【図３】
2021514241.tif 000009
【図４】
2021514241.tif 000010
【図５】
2021514241.tif 000011
【図６】
2021514241.tif 000012
【図７】
2021514241.tif 000013
【図８】
2021514241.tif 000014
【国際調査報告】
2021514241.tif 000015
2021514241.tif 000016
2021514241.tif 000017